(57)【要約】      （修正有）【課題】防眩性と透明性に優れ且つ、ギラツキを抑えた熱成形用途に有用な熱可塑性樹脂防眩フィルムを提供する。【解決手段】ポリカーボネート樹脂１からなる基材フィルム４の少なくとも一方の面の表面に、２種類の有機系粒子３を分散した熱可塑性樹脂２からなる防眩層５を積層した防眩フィルムであって、（１）有機系粒子が、平均粒径が３.０μｍ〜６．０μｍの有機系粒子Ｉと、平均粒径が０．５〜２．５μｍの有機系粒子ＩＩとを、それぞれ熱可塑性樹脂１００重量部に対して２重量部以上１０重量部以下、０．１重量部以上１重量部以下で含有し、（２）熱可塑性樹脂と有機系粒子Ｉの屈折率差が０．０５以下、熱可塑性樹脂と有機系粒子ＩＩの屈折率差が０．０６〜０．１５であり、（３）熱可塑性樹脂のＪＩＳＫ７１９９に準拠したキャピログラフによる溶融粘度が、せん断速度１２１(1/s)且つ加熱温度２８０℃時で１２００Ｐａ・S以下を満たしている。【選択図】図１
2018128567.tif 000002
【特許請求の範囲】
【請求項１】
ポリカーボネート樹脂からなる基材フィルムの少なくとも一方の面の表面に、有機系粒子を分散した熱可塑性樹脂からなる防眩層を積層した防眩フィルムであって、下記に示す条件（１）〜（３）を具備することを特徴とする防眩フィルム。
（１）防眩層に含まれる有機系粒子が、平均粒径が３.０μｍ〜６．０μｍの有機系粒子Ｉと、平均粒径が０．５〜２．５μｍの有機系粒子ＩＩとを、それぞれ熱可塑性樹脂１００重量部に対して２重量部以上１０重量部以下と０．１重量部以上１重量部以下の範囲で含有する。
（２）防眩層に含まれる熱可塑性樹脂と有機系粒子Ｉの屈折率差が０．０５以下の範囲で、熱可塑性樹脂と有機系粒子ＩＩの屈折率差が０．０６〜０．１５の範囲である。
（３）防眩層を形成する熱可塑性樹脂のＪＩＳＫ７１９９に準拠したキャピログラフによる溶融粘度が、せん断速度１２１(1/s)且つ加熱温度２８０℃時で１２００Ｐａ・S以下を満たす。
【請求項２】
防眩層の厚みが１０〜８０μｍであり、防眩フィルムの総厚みが５０〜５００μｍである請求項１に記載の防眩フィルム。
【請求項３】
ヘイズが４０％以下である請求項１または２のいずれかに記載の防眩フィルム。
【請求項４】
ＪＩＳ  Ｋ５６００に準拠して測定した防眩フィルムの防眩層側の鉛筆硬度がＦ以上である請求項１〜３のいずれかに記載の防眩フィルム。
【請求項５】
防眩層を形成する熱可塑性樹脂がポリカーボネート樹脂である請求項１〜４のいずれかに記載の防眩フィルム。
【請求項６】
防眩層を形成する熱可塑性樹脂がポリカーボネート樹脂であって、ポリカーボネート樹脂の構成単位として、２，２−ビス（４−ヒドロキシ−３−アルキルフェニル）プロパンを、全構成単位のモル数を基準として、５０モル％以上含有する請求項５記載の防眩フィルム。
【請求項７】
請求項１〜６のいずれかに記載の防眩フィルムを金型内にインサートした後、熱溶融した熱可塑性樹脂を前記金型内に射出する成形体の製造方法。
【発明の詳細な説明】
【技術分野】
【０００１】
本発明は、ポリカーボネート樹脂からなる基材フィルムの少なくとも一方の面の表面に、２種類の有機系粒子を含有する熱可塑性樹脂からなる防眩層を積層した防眩フィルムおよびそれを用いた成形体の製造方法に関するものである。
【背景技術】
【０００２】
ポリカーボネート樹脂、アクリル樹脂は、安価かつ軽量で、透明性、成形性、光学特性、耐熱性、機械的強度に優れることから種々の分野で幅広く利用されている。具体的には、ＯＡ・電子機器のディスプレイやタッチパネル、計器パネル、家電製品（洗濯機、電子レンジ等）のメンブレスイッチパネル等に用いられている。
【０００３】
その中でも特にカーナビ前面板用途に用いられる熱成形用フィルムとしては、主に次のような特性が求められる。第１には、外光の映り込みを防止するための防眩性に優れること、第２には、熱成形時において深絞り性に優れること、第３には、硬度が高く傷が付きにくいこと等が挙げられる。
【０００４】
外光の映り込みを防止するために、フィルムの表面に凹凸を付与する方法が従来技術として知られており、例えば、Ｔダイから押し出された溶融フィルムをゴムロールや金属のマットロール、成形ベルトで挟時加圧することでフィルム表面に凹凸をつける方法（特許文献１）、微細な粒子を含有するハードコート膜を樹脂板上に形成する方法（特許文献２〜５）等が挙げられる。
【０００５】
一方、近年カーナビに使用される液晶ディスプレイ（ＬＣＤ）のパネル解像度の高精細化が進み、防眩性のために前面板に付与した凹凸面とは反対の面からの透過光（ＬＣＤの映像）が、凹凸形状面を透過するときに、その凹凸形状がマイクロレンズの役割をして、表示される画像を乱す状態「ギラツキ」が強くなったり、画像が白く見えたり、コントラストが低下する等の問題が出てきている。
【０００６】
そしてこれまで、従来提案されている方法では、必ずしも十分な防眩性が得られていないのが現状である。具体的には、特許文献１のように、ゴムロールや金属マットロール、成形ベルトを使用することでフィルム表面に凹凸をつける方法は、ギラツキが強く、微細転写が困難で、凹凸形状の最適化ができていない課題があった。また、フィルムの幅方向における転写性が、両端部と中央部で異なることからフィルム表面の凹凸が不均一となりやすいとの問題もあった。一方、特許文献２〜６のように、微細な粒子を含有するコート膜を樹脂板上に形成する方法は、コート膜の膜厚や微粒子の粒径、分布の状態により凹凸形状が変化するため、防眩性の制御に問題があった。また、防眩性を高める為に凹凸形状を大きくする必要があるが、凹凸が大きくなると、ヘイズ値の上昇やギラツキが悪化する傾向にあり、表示文字の視認性が低下する問題点があった。更に凹凸を形成したコート膜は、熱成形時に伸ばされることでクラックが発生しやすい問題があり、賦型での深絞りが難しいため成形品の形状が制限され、やはり防眩性の制御に問題があった。
【０００７】
したがって、フィルムの表面の凹凸により防眩性と透明性に優れ且つ、ギラツキを抑えられたフィルムの出現が求められていた。
【先行技術文献】
【特許文献】
【０００８】
【特許文献１】特開平１０−１５６９４４号公報
【特許文献２】特開２０１０−１７０１２２号公報
【特許文献３】特開２００４−３２２４８１号公報
【特許文献４】特開２００３−６６２０５号公報
【特許文献５】特開２００２−２０７１０９号公報
【特許文献６】特開２００２−２０７１０８号公報
【発明の概要】
【発明が解決しようとする課題】
【０００９】
本発明は、防眩性と透明性に優れ且つ、ギラツキを抑えた基材フィルムにポリカーボネート樹脂を用いる防眩フィルムを提供することを目的とする。さらに熱成形用途に有用な防眩フィルムを提供することを第二の目的とする。
【課題を解決するための手段】
【００１０】
本発明者らは、鋭意検討の結果、ポリカーボネート樹脂からなる基材フィルムの少なくとも一方の面の表面に、粒子径の異なる２種類の有機系粒子を分散した熱可塑性樹脂から成る防眩層を積層することで、防眩性、透明性、ギラツキ性が両立し、さらに熱成形性に優れるフィルムが得られることを見出し、本発明を完成するに至った。
【００１１】
すなわち、本発明は以下の発明を包含する。
１．ポリカーボネート樹脂からなる基材フィルムの少なくとも一方の面の表面に、２種類の有機系粒子を分散した熱可塑性樹脂から成る防眩層を積層した防眩フィルムであって、下記に示す条件（１）〜（３）を具備することを特徴とする防眩フィルム。
（１）防眩層に含まれる２種類の有機系粒子が、平均粒径が３.０〜６．０μｍの有機系粒子Ｉと、平均粒径が０．５〜２．５μｍの有機系粒子ＩＩとを、それぞれ熱可塑性樹脂１００重量部に対して２重量部以上１０重量部以下と０．１重量部以上１重量部以下の範囲で含有する。
（２）防眩層に含まれる熱可塑性樹脂と有機系粒子Ｉの屈折率差が０．０５以下の範囲で、熱可塑性樹脂と有機系粒子ＩＩの屈折率差が０．０６〜０．１５の範囲である。
（３）防眩層を形成する熱可塑性樹脂のＪＩＳＫ７１９９に準拠したキャピログラフによる溶融粘度が、せん断速度１２１(1/s)且つ加熱温度２８０℃時で１２００Ｐａ・S以下を満たす。
２．防眩層の厚みが１０〜８０μｍであり、防眩フィルムの総厚みが５０〜５００μｍである前記１に記載の防眩フィルム。
３．ヘイズが４０％以下である前記１または２のいずれかに記載の防眩フィルム
４．ＪＩＳ  Ｋ５６００に準拠して測定した防眩フィルムの防眩層側の鉛筆硬度がＦ以上である前記１〜３いずれかに記載の防眩フィルム。
５．防眩層を形成する熱可塑性樹脂がポリカーボネート樹脂である前記１〜４のいずれかに記載の防眩フィルム。
６．防眩層を形成する熱可塑性樹脂がポリカーボネート樹脂であって、ポリカーボネート樹脂の構成単位として、２，２−ビス（４−ヒドロキシ−３−アルキルフェニル）プロパンを、全構成単位のモル数を基準として、５０モル％以上含有する前記５記載の防眩フィルム。
７．前記１〜６のいずれかに記載の防眩フィルムを金型内にインサートした後、熱溶融した熱可塑性樹脂を前記金型内に射出する成形体の製造方法。
【発明の効果】
【００１２】
本発明によれば、防眩性と透明性に優れ、且つ、ギラツキを抑え、さらに熱成形用途に有用な基材フィルムにポリカーボネート樹脂を用いる防眩フィルムおよびそれを用いた鵜成形体の製造方法を提供することができる。
かかる防眩フィルムは、特にカーナビ前面板向けインサート成型用フィルムとして好適に用いることができる。
【図面の簡単な説明】
【００１３】
【図１】本発明の防眩フィルムの断面図の概略図である。  ポリカーボネート樹脂の基材フィルムの上に、粒子径の異なる２種類の有機系粒子を分散した熱可塑性樹脂から成る防眩層を積層したものである。
【図２】映り込みの測定方法について、蛍光灯と防眩フィルムの位置関係を示す斜視図である。
【図３】映り込みの測定方法について、蛍光灯と防眩フィルムの位置関係を示す図２のＹ−Ｚ面の模式図である。
【発明を実施するための形態】
【００１４】
本発明の防眩フィルムは、基材フィルムに防眩層を積層しており、以下において、防眩層用の成形材料を成形材料Ａ、基材フィルム用の成形材料を成形材料Ｂとして説明する。
以下、本発明の防眩フィルムを構成する各成分、それらの配合割合、調整方法等について、順次具体的に説明するが、本発明は、以下の実施の形態に限定されるものではない。
【００１５】
＜有機系粒子＞
本発明の防眩性フィルムを構成する防眩層には、防眩性と透明性に優れ且つ、ギラツキを抑えるために２種類の有機系粒子を特定の条件で含有させることが必要である。
以下２種類の有機系粒子について説明する。
【００１６】
先ず、有機系粒子Ｉを説明する。
ここで使用する有機系粒子Ｉは、平均粒径が３．０〜６.０μｍであり、好ましくは、３．５〜５．５μｍであり、より好ましくは、３．５〜５．０μｍである。
有機系粒子Ｉの平均粒径が下限未満の場合は、防眩性が不十分となる。
また、有機系粒子Ｉの、平均粒径が上限より大きい場合は、ギラツキが悪くなり、ＬＣＤの画像表示の視認性が悪化する。また表面の凹凸が大きくなりヘイズが高くなることから、透明性が低下する。
また、上記有機系粒子Ｉは、防眩層の熱可塑性樹脂との屈折率差が小さいことが望ましく、有機系粒子Ｉの屈折率と熱可塑性樹脂の屈折率の差は、０．０５以下であることが必要であり、好ましくは０．０２以下である。
有機系粒子Ｉの屈折率と熱可塑性樹脂の屈折率の差が、上限より大きい場合は、透明性が低下する。
また、有機系粒子Ｉの含有量は、防眩層を構成する熱可塑性樹脂１００重量部に対して２重量部以上１０重量部以下であり、好ましくは、２重量部以上６重量部以下である。有機系粒子Ｉの含有量が、下限より少ない場合は、防眩性が不十分となる。有機系粒子Ｉの含有量が、上限より多い場合は、透過率が低下する。
【００１７】
次に有機系粒子ＩＩを説明する。
有機系粒子ＩＩは、平均粒径が０．５〜２．５μｍであり、好ましくは１．０〜２．５μｍである。有機系粒子ＩＩの平均粒径が下限より小さい場合は、ギラツキが悪くなる。また、有機系粒子ＩＩの平均粒径が上限より大きい場合は、透過率が低下する。
有機系粒子ＩＩの屈折率と熱可塑性樹脂の屈折率の差は、０．０６〜０．１５の範囲であることが必要であり、０．０８〜０．１３であることが好ましい。有機系粒子ＩＩの屈折率と熱可塑性樹脂の屈折率の差が下限より小さい場合は、ギラツキが悪くなる。有機系粒子ＩＩの屈折率と熱可塑性樹脂の屈折率の差が上限より大きい場合は、透過率が低下する。
また、有機系粒子ＩＩの含有量は、防眩層を構成する熱可塑性樹脂１００重量部に対して０．１重量部以上１重量部以下であり、好ましくは、０．１重量部以上０．５重量部以下である。有機系粒子ＩＩの含有量が、下限より少ない場合は、ギラツキが悪くなる。有機系粒子ＩＩの含有量が、上限より多い場合は、透過率が低下する。
【００１８】
有機系粒子Ｉ、ＩＩとしては、防眩層を形成する熱可塑性樹脂との屈折率差に応じ適宜調整でき、ポリスチレン樹脂、アクリル樹脂、アクリル−スチレン共重合体、有機シリコーン樹脂等挙げられる。スチレン樹脂の例としては、ポリスチレン等の合成樹脂の微粒子を用いることができる。アクリル樹脂の例としては、アクリルビーズ、ポリメタクリル酸メチルビーズ等の合成樹脂の微粒子を用いることができる。
本発明においては、バックライト光の不均一な散乱を少なくするため、球状粒子を用いることが好ましい。なお、本発明において有機系とはＣ−Ｈ結合を持つ化合物であり、主に共有結合で原子が結合しているものをいう。
本発明は、有機系粒子Ｉと有機系粒子ＩＩとを、粒子径と屈折率の異なる特定の組成比で併用して用いることが一つの特徴で宛、それにより防眩性、透明性、ギラツキを高度に兼備することができる。
【００１９】
＜防眩層を形成する熱可塑性樹脂＞
本発明に用いられる防眩層を形成する熱可塑性樹脂は、被膜を形成できる熱可塑性樹脂であれば、いずれを用いることができる。例えば、ポリカーボネート樹脂、アクリル系樹脂、スチレン系樹脂、塩化ビニル系樹脂、ポリエチレン樹脂、ポリプロピレン樹脂、ポリエステル樹脂、ポリアセタール樹脂、フッ素系樹脂、ナイロン系樹脂等の板状に加工できるものが挙げられる。また、該熱可塑性樹脂のガラス転移温度（Ｔg）は好ましくは、６０℃以上であることが好ましく、特に上限は制限されないが２００℃以下であることが好ましい。
【００２０】
このような防眩層を形成する熱可塑性樹脂としては、ポリカーボネート樹脂、アクリル系樹脂、スチレン系樹脂が好ましく用いられ、これらの熱可塑性樹脂の中で、ポリカーボネート樹脂、アクリル系樹脂がより好ましく用いられる。
また、ＪＩＳ  Ｋ５６００に準拠して測定した防眩フィルムの防眩層側の鉛筆硬度は、特にカーナビ前面板用に用いる場合には、Ｆ以上が好ましく、２Ｈ以上がより好ましい。
【００２１】
以下、防眩層を構成する熱可塑性樹脂として、ポリカーボネート樹脂、アクリル樹脂、ポリエステル樹脂を例にとって、それぞれ説明する。
（ポリカーボネート系樹脂）
本発明で用いられる防眩層を形成する熱可塑性樹脂としては、前述の通りポリカーボネート樹脂を好ましく例示できる。
【００２２】
本発明で用いられる防眩層に用いられるポリカーボネート樹脂は、それ自体公知のものを使用できる。ポリカーボネート樹脂は、通常ジヒドロキシ化合物とカーボネート前駆体とを界面重縮合法、溶融エステル交換法で反応させて得られたものの他、カーボネートプレポリマーを固相エステル交換法により重合させたもの、または環状カーボネート化合物の開環重合法により重合させて得られるものである。
【００２３】
ここで使用されるジヒドロキシ成分としては、通常芳香族ポリカーボネートのジヒドロキシ成分として使用されているものであればよく、ビスフェノール類でも脂肪族ジオール類でも良い。このようなジヒドロキシ化合物から誘導される繰返し単位を、本発明においては、構成単位として称することがある。
【００２４】
構成単位を誘導するビスフェノール類としては、例えば４，４’−ジヒドロキシビフェニル、ビス（４−ヒドロキシフェニル）メタン、１，１−ビス（４−ヒドロキシフェニル）エタン、１，１−ビス（４−ヒドロキシフェニル）−１−フェニルエタン、２，２−ビス（４−ヒドロキシフェニル）プロパン、２，２−ビス（４−ヒドロキシ−３−メチルフェニル）プロパン、１，１−ビス（４−ヒドロキシフェニル）−３，３，５−トリメチルシクロヘキサン、２，２−ビス（４−ヒドロキシ−３，３’−ビフェニル）プロパン、２，２−ビス（４−ヒドロキシ−３−イソプロピルフェニル）プロパン、２，２−ビス（３−ｔ−ブチル−４−ヒドロキシフェニル）プロパン、２，２−ビス（４−ヒドロキシフェニル）ブタン、２，２−ビス（４−ヒドロキシフェニル）オクタン、２，２−ビス（３−ブロモ−４−ヒドロキシフェニル）プロパン、２，２−ビス（３，５−ジメチル−４−ヒドロキシフェニル）プロパン、２，２−ビス（３−シクロヘキシル−４−ヒドロキシフェニル）プロパン、１，１−ビス（３−シクロヘキシル−４−ヒドロキシフェニル）シクロヘキサン、ビス（４−ヒドロキシフェニル）ジフェニルメタン、９，９−ビス（４−ヒドロキシフェニル）フルオレン、９，９−ビス（４−ヒドロキシ−３−メチルフェニル）フルオレン、１，１−ビス（４−ヒドロキシフェニル）シクロヘキサン、１，１−ビス（４−ヒドロキシフェニル）シクロペンタン、４，４’−ジヒドロキシジフェニルエ−テル、４，４’−ジヒドロキシ−３，３’−ジメチルジフェニルエ−テル、４，４’−スルホニルジフェノール、４，４’−ジヒドロキシジフェニルスルホキシド、４，４’−ジヒドロキシジフェニルスルフィド、２，２’−ジメチル−４，４’−スルホニルジフェノール、４，４’−ジヒドロキシ−３，３’−ジメチルジフェニルスルホキシド、４，４’−ジヒドロキシ−３，３’−ジメチルジフェニルスルフィド、２，２’−ジフェニル−４，４’−スルホニルジフェノール、４，４’−ジヒドロキシ−３，３’−ジフェニルジフェニルスルホキシド、４，４’−ジヒドロキシ−３，３’−ジフェニルジフェニルスルフィド、１，３−ビス｛２−（４−ヒドロキシフェニル）プロピル｝ベンゼン、１，４−ビス｛２−（４−ヒドロキシフェニル）プロピル｝ベンゼン、１，４−ビス（４−ヒドロキシフェニル）シクロヘキサン、１，３−ビス（４−ヒドロキシフェニル）シクロヘキサン、４，８−ビス（４−ヒドロキシフェニル）トリシクロ［５．２．１．０２，６］デカン、４，４’−（１，３−アダマンタンジイル）ジフェノール、１，３−ビス（４−ヒドロキシフェニル）−５，７−ジメチルアダマンタン等のビスフェノール化合物等が挙げられる。
【００２５】
一方、構成単位を誘導する脂肪族ジオール類としては、例えば２，２−ビス−（４−ヒドロキシシクロヘキシル）−プロパン、１，１４−テトラデカンジオール、オクタエチレングリコール、１，１６−ヘキサデカンジオール、４，４’−ビス（２−ヒドロキシエトキシ）ビフェニル、ビス｛（２−ヒドロキシエトキシ）フェニル｝メタン、１，１−ビス｛（２−ヒドロキシエトキシ）フェニル｝エタン、１，１−ビス｛（２−ヒドロキシエトキシ）フェニル｝−１−フェニルエタン、２，２−ビス｛（２−ヒドロキシエトキシ）フェニル｝プロパン、２，２−ビス｛（２−ヒドロキシエトキシ）−３−メチルフェニル｝プロパン、１，１−ビス｛（２−ヒドロキシエトキシ）フェニル｝−３，３，５−トリメチルシクロヘキサン、２，２−ビス｛４−（２−ヒドロキシエトキシ）−３，３’−ビフェニル｝プロパン、２，２−ビス｛（２−ヒドロキシエトキシ）−３−イソプロピルフェニル｝プロパン、２，２−ビス｛３−ｔ−ブチル−４−（２−ヒドロキシエトキシ）フェニル｝プロパン、２，２−ビス｛（２−ヒドロキシエトキシ）フェニル｝ブタン、２，２−ビス｛（２−ヒドロキシエトキシ）フェニル｝−４−メチルペンタン、２，２−ビス｛（２−ヒドロキシエトキシ）フェニル｝オクタン、１，１−ビス｛（２−ヒドロキシエトキシ）フェニル｝デカン、２，２−ビス｛３−ブロモ−４−（２−ヒドロキシエトキシ）フェニル｝プロパン、２，２−ビス｛３，５−ジメチル−４−（２−ヒドロキシエトキシ）フェニル｝プロパン、２，２−ビス｛３−シクロヘキシル−４−（２−ヒドロキシエトキシ）フェニル｝プロパン、１，１−ビス｛３−シクロヘキシル−４−（２−ヒドロキシエトキシ）フェニル｝シクロヘキサン、ビス｛（２−ヒドロキシエトキシ）フェニル｝ジフェニルメタン、９，９−ビス｛（２−ヒドロキシエトキシ）フェニル｝フルオレン、９，９−ビス｛４−（２−ヒドロキシエトキシ）−３−メチルフェニル｝フルオレン、１，１−ビス｛（２−ヒドロキシエトキシ）フェニル｝シクロヘキサン、１，１−ビス｛（２−ヒドロキシエトキシ）フェニル｝シクロペンタン、４，４’−ビス（２−ヒドロキシエトキシ）ジフェニルエ−テル、４，４’−ビス（２−ヒドロキシエトキシ）−３，３’−ジメチルジフェニルエ−テル、１，３−ビス［２−｛（２−ヒドロキシエトキシ）フェニル｝プロピル］ベンゼン、１，４−ビス［２−｛（２−ヒドロキシエトキシ）フェニル｝プロピル］ベンゼン、１，４−ビス｛（２−ヒドロキシエトキシ）フェニル｝シクロヘキサン、１，３−ビス｛（２−ヒドロキシエトキシ）フェニル｝シクロヘキサン、４，８−ビス｛（２−ヒドロキシエトキシ）フェニル｝トリシクロ［５．２．１．０２，６］デカン、１，３−ビス｛（２−ヒドロキシエトキシ）フェニル｝−５，７−ジメチルアダマンタン、３，９−ビス（２−ヒドロキシー１，１−ジメチルエチル）−２，４，８，１０−テトラオキサスピロ（５，５）ウンデカン、１，４：３，６−ジアンヒドロ−Ｄ−ソルビトール（イソソルビド）、１，４：３，６−ジアンヒドロ−Ｄ−マンニトール（イソマンニド）、１，４：３，６−ジアンヒドロ−Ｌ−イジトール（イソイディッド）等が挙げられる。
【００２６】
本発明における前記ビスフェノール類や前記脂肪族ジオール類は、一種に限られず二種以上を併用して用いても良い。
【００２７】
これらのビスフェノール類や前記脂肪族ジオール類の中でも、４，４’−ジヒドロキシビフェニル、ビス（４−ヒドロキシフェニル）メタン、１，１−ビス（４−ヒドロキシフェニル）エタン、１，１−ビス（４−ヒドロキシフェニル）−１−フェニルエタン、２，２−ビス（４−ヒドロキシフェニル）プロパン、２，２−ビス（４−ヒドロキシ−３−メチルフェニル）プロパン、１，１−ビス（４−ヒドロキシフェニル）−３，３，５−トリメチルシクロヘキサン、２，２−ビス（４−ヒドロキシ−３，３’−ビフェニル）プロパン、２，２−ビス（４−ヒドロキシ−３−イソプロピルフェニル）プロパン、２，２−ビス（３−ｔ−ブチル−４−ヒドロキシフェニル）プロパン２，２−ビス（３，５−ジメチル−４−ヒドロキシフェニル）プロパン、９，９−ビス（４−ヒドロキシ−３−メチルフェニル）フルオレン、１，４：３，６−ジアンヒドロ−Ｄ−ソルビトール（イソソルビド）等が好ましく、さらに硬度をより高め易いことから、２，２−ビス（４−ヒドロキシ−３−メチルフェニル）プロパンなどの２，２−ビス（４−ヒドロキシ−３−アルキルフェニル）プロパン（アルキルは例えば、炭素数１〜６のアルキル基が好ましい。）や１，４：３，６−ジアンヒドロ−Ｄ−ソルビトール（イソソルビド）が好ましく、特に２，２−ビス（４−ヒドロキシ−３−メチルフェニル）プロパンを含むことがより好ましい。また、２，２−ビス（４−ヒドロキシ−３−アルキルフェニル）プロパンや１，４：３，６−ジアンヒドロ−Ｄ−ソルビトール（イソソルビド）を含む場合、その含有量は、構成単位のモル数を基準として、５０モル％以上であることが好ましい。
【００２８】
一方、耐衝撃性および耐熱性の観点からは、構成単位として、２，２−ビス（４−ヒドロキシフェニル）プロパンを含むビスフェノールが好ましい。また、耐衝撃性、耐熱性および硬度を高度に兼備させる観点から、２，２−ビス（４−ヒドロキシフェニル）プロパンと２，２−ビス（４−ヒドロキシ−３−メチルフェニル）プロパンとを構成単位として含有することが好ましい。この場合のモル比は１：９９〜９９：１、さらに１０：９０〜９０：１０、さらに２０：８０〜８０：２０の範囲であることが好ましい。
【００２９】
本発明において、防眩層を形成する熱可塑性樹脂としてポリカーボネート樹脂用いる場合、ポリカーボネート樹脂の粘度平均分子量（Ｍ）は、特に限定されないが、好ましくは１×１０４〜５×１０４であり、より好ましくは１．４×１０４〜３×１０４であり、さらに好ましくは１．４×１０４〜２．４×１０４である。
【００３０】
粘度平均分子量が下限未満のポリカーボネート樹脂では、良好な機械的特性が発現しにくい。一方、粘度平均分子量が上限を超えるポリカーボネート樹脂では、フィルムの外観が悪化する場合がある。
【００３１】
本発明に用いられる防眩層を形成する熱可塑性樹脂の溶融粘度は、ＪＩＳＫ７１９９に準拠したキャピログラフによる溶融粘度（せん断速度１２１(1/s)、加熱温度２８０℃）で１２００Ｐａ・S以下であり、１０５０Ｐａ・ｓ以下が好ましく、５００Ｐａ・ｓ以下がより好ましい。本発明に用いられる防眩層を形成する熱可塑性樹脂の溶融粘度が、１２００Ｐａ・Sより大きい場合は、防眩性が悪化する。
【００３２】
（アクリル系樹脂）
本発明で用いられる防眩層を形成する熱可塑性樹脂としては、アクリル系樹脂が例示でき、具体的には、メタクリル酸エステルまたはアクリル酸エステルの重合体を主体とするものである。アクリル系樹脂として、メタクリル酸メチルのホモ重合体、あるいはメタクリル酸メチルが好ましく用いられ、その含有量は、好ましくは、５０重量％以上、より好ましくは７０重量％以上、更に好ましくは８０重量％以上含む共重合体を挙げることが出来る。
他の共重合体の成分としては、メタクリル酸エチル、メタクリル酸ブチル、メタクリル酸２−エチルヘキシル、アクリル酸メチル、アクリル酸エチル、アクリル酸ブチル、アクリル酸２−エチルヘキシル等が挙げられる。
本発明に用いられるアクリル樹脂は、本発明の効果を損なわない範囲で熱成形時における割れの改善のため、アクリル樹脂にゴム粒子を添加しても良い。アクリル樹脂に加えるゴム粒子は、それ自体公知のものを用いることができる。
【００３３】
（ポリエステル系樹脂）
本発明で用いられる防眩層を形成する熱可塑性樹脂としては、ポリエステル樹脂が例示でき、具体的には、ポリブチレンテレフタレート樹脂、ポリエチレンテレフタレート樹脂、ポリエチレンイソフタレート樹脂が挙げられ、これらはホモポリマーに限られず、例えば、ポリエチレンナフタレート樹脂、ポリブチレンナフタレート樹脂、ポリエチレンテレフタレート／イソフタレート共重合樹脂、ポリエチレン／ネオペンチルテレフタレート共重合樹脂等があげられ、これらはホモポリマーに限らず一部共重合した共重合ポリマーであっても良い。中でも、ポリエチレンテレフタレート樹脂、ポリエチレンナフタレート樹脂が好ましい。これらの樹脂は１種であってもよく、また２種以上混合してもよい。
さらに、防眩層を形成する熱可塑性樹脂に、効果が損なわれない範囲で、熱安定剤、紫外線吸収剤、耐光安定剤、着色剤、離型剤、滑剤、帯電防止剤、艶消し剤等の各種添加剤を加えても良い。
【００３４】
＜基材フィルム＞
本発明に用いられる基材フィルムは、ポリカーボネート樹脂を主たる樹脂成分として用いたフィルムである。基材フィルムを構成するポリカーボネート樹脂は、前述の防眩層を構成するポリカーボネート樹脂で説明したポリカーボネート樹脂を好ましく用いることができる。特に基材フィルムに用いるポリカーボネート樹脂としては、例えば、靱性を高度に具備することが好ましく、その観点から、２，２−ビス（４−ヒドロキシフェニル）プロパン（ビスフェノールＡ）を主たる構成単位とするポリカーボネートが好ましい。
【００３５】
＜防眩フィルムの製造方法＞
本発明の防眩フィルムは、従来公知の方法により製造することが出来る。例えば各層を予め別々に製膜しておきラミネートする、あるいは熱圧着プレスする方法、それぞれの樹脂層を共押出法により積層製膜する方法等が挙げられる。中でも経済性、生産安定性等から共押出法による製造がもっとも好ましい。
即ち、本発明の防眩フィルムは、防眩層用の成形材料Ａと、基材フィルム用の成形材料Ｂとを共押出して製造することができる。
【００３６】
例えば、成形材料Ａは、熱可塑性樹脂、有機系粒子Ｉおよび有機系粒子ＩＩを混合し、その後、溶融混練してペレット化して調製することが出来る。混合の手段としては、ナウターミキサー、Ｖ型ブレンダー、ヘンシェルミキサー等、公知の方法を用いることが出来る。該ペレットを用いて、フィルム製造装置に供給することにより本発明の防眩フィルムを製造することが出来る。またかかるペレット化工程を経ることなく、共押出法による多層製膜の際に、押出機で直接溶融混練させてダイから押出すことによりフィルム化することも可能である。成形材料Ｂは、ポリカーボネート樹脂を含む。ポリカーボネート樹脂は前述の通りである。
【００３７】
共押出法は、成形材料ＡおよびＢを別々の押出機を用いて溶融押出しし、フィードブロックまたはマルチマニホールドダイを用いて積層することにより多層フィルムを得る方法であり、各押出機の押出量や製膜速度、ダイスリップ間隔等を調整することにより、得られる多層フィルムの総厚みおよび厚み組成をコントロールすることが可能である。
【００３８】
共押出法の場合、一般にダイスから出た溶融樹脂を冷却ロールで冷却した後、ロール状に巻き取ることによりフィルムを製造するが、本発明ではかかる際に防眩フィルムにプロテクトフィルムを付けて巻き取っても良い。表面の滑り性が不足してそのまま巻き取ることが困難な場合があり、かかる場合にはプロテクトフィルムを付けて巻き取ることが好ましい。かかる際には、ポリエチレン系、ポリプロピレン系等の公知のプロテクトフィルムを用いることが出来る。
【００３９】
＜フィルム厚み構成＞
本発明の防眩フィルムは、その総厚みが５０〜５００μｍの範囲であり、好ましくは１２５〜３５０μｍの範囲である。総厚みが薄すぎるとハンドリングが困難となる場合や、防眩性機能が低下する場合がある。一方、総厚みが厚すぎるのも、熱成形時のフィルム加熱に時間を要することや、熱成形性が低下することがあるために好ましくない。
また防眩層の厚みは１０〜８０μｍの範囲であり、好ましくは３０〜５０μｍの範囲である。本発明の防眩フィルムの防眩層の厚みが、１０μｍより薄いと、防眩性や透明性ギラツキを抑えるために、有機系粒子の添加濃度を高くする必要があることから、有機系粒子が凝集して均一に分散しないため好ましくない。また、８０μｍより大きいと熱成形時に防眩層が割れやすくなったり、透過率が低下するため好ましくない。
なお、防眩層の膜厚は、防眩フィルム断面写真を顕微鏡で観察し、有機系粒子ＩとＩＩの存在位置から防眩層と基材フィルムの界面を確認することができ、防眩層界面から表面までを実測することにより実測可能である。防眩層に凹凸がある場合には、防眩層界面から表面突起の頂点までを実測する。なお、本発明においては、防眩層の凸部の高さは５μｍ程度であることが好ましい。
【００４０】
＜表面処理＞
本発明の防眩フィルムは、各種の表面処理を行うことが可能である。表面処理としては、加飾塗装、ＡＲコート、ハードコート、撥水・撥油コート、親水コート、紫外線吸収コート、赤外線吸収コート、電磁波吸収コート、発熱コート、帯電防止コート、制電コート、導電コート、並びにメタライジング（メッキ、化学蒸着（ＣＶＤ）、物理蒸着（ＰＶＤ）、溶射など）などの各種の表面処理を行うことができる。
【００４１】
＜ヘイズ＞
本発明の防眩フィルムは、そのヘイズ範囲は、４０％以下が好ましく、さらに好ましくは２５％以下である。
上限よりヘイズが高い場合は、透過率が低下し白っぽくなるため視認性が悪くなる。
【００４２】
＜鉛筆硬度＞
本発明の防眩フィルムの鉛筆硬度は、カーナビ前面板用途では、鉛筆硬度がＦより小さい場合、手で触れた時に傷がつきやすいため、Ｆ以上が好ましく、２Ｈ以上がより好ましい。なお、鉛筆硬度は、ＪＩＳ  Ｋ５６００に準拠して測定した。
なお、鉛筆硬度は、防眩フィルムの防眩層側の表面が満足することが好ましい。
【実施例】
【００４３】
以下に実施例により本発明をより具体的に説明するが、本発明はこれらの実施例のみに限定されるものではない。実施例、比較例で行った各項目の測定は以下の方法で行った。
（１）防眩層/基材フィルム厚み
（株）キーエンス製のレーザー顕微鏡ＶＡ−９７１０を用い、フィルム断面の観測により測定した。フィルム幅方向における中央部の値である。
（２）フィルム総厚み
実施例及び比較例で得られたフィルムにおいて、アンリツ（株）製の電子マイクロ膜厚計により測定した。厚みはフィルム幅方向における中央部の値である。
【００４４】
（３）映りこみ
各フィルムの防眩層とは反対の面に黒印刷を行い、図２および図３に示すように、蛍光灯距離２ｍ、入射角２０°となるようにそれぞれ平行に位置する２本の蛍光灯を備え、その灯りを防眩層に映り込ませた場合、２０°で正反射した蛍光灯の輪郭がどれほどぼやけるかを、下記に示す基準に従って目視にて評価した。但し、防眩処理が施されていない鏡面フィルムの場合、映り込んだ蛍光灯の太さは１５ｍｍであり、これを基準値１とした。
◎：蛍光灯の輪郭が完全にぼやけて見える。
○：蛍光灯の輪郭が基準値に対して１．３倍より大きく２．０倍以下であり、ぼやけ
て見える。
△：蛍光灯の輪郭が基準値に対して１．１倍より大きく１．３倍以下であり、少しぼやけて見える。
×：蛍光灯の輪郭がはっきりと見える。
【００４５】
（４）ギラツキ
表示装置（ｉＰａｄｍｉｎｉ（登録商標）第一世代、アップル社製）の上に、フィルムの表面すなわち防眩層面が観察者側となるように防眩フィルムを配置した。なお、表示装置から表示される像は緑色単色の像とし、像の寸法は、５０ｍｍ×５０ｍｍとした。次にこの状態で、フィルムを目視で正面から観察し、ギラツキの程度について〇、△、×の３段階で評価した。
○：ギラツキが小さく、視認性が良好。
△：ギラツキがあり、視認性が少し悪い。
×：ギラツキが強いく、視認性が悪い。
【００４６】
（５）ヘイズ
日本電色工業（株）製の分光ヘイズメータ―ＳＨ−７０００型を用いてヘイズを測定した。ヘイズ４０％以下の場合、透過率が高く、白っぽさを〇と評価した。またヘイズ４０％より大きい場合は、白っぽさを×とした。
（６）鉛筆硬度
ＪＩＳ  Ｋ５６００に基づき、雰囲気温度２３℃の恒温室内で８０ｍｍ×６０ｍｍに切
り出したフィルムの表面に対して、鉛筆を４５度の角度を保ちつつ７５０ｇの荷重をかけた状態で線を引き、表面状態を目視にて評価した。
（７）溶融粘度
東洋精機製のキャピログラフを用い、キャピラリー長１０．０ｍｍ、キャピラリー径１．０ｍｍ、溶融温度２４０℃〜２８０℃にて剪断速度を任意に変更して測定し、得られた溶融粘度曲線より剪断速度１２１ｓｅｃ-1での溶融粘度を読み取った。
【００４７】
（８）熱成形性
真空成型法により、コーナーエッジの曲率半径が０．５ｍｍの溝を有する直方体の金型にフィルムを転写させ、角部分まで転写されているかどうかをＲ面測定器で測定することで評価した。
○：熱成形後のコーナーエッジ部のフィルムの曲率半径が１．５ｍｍで機能に影響を与えるような実害があるレベルのクラックが発生しない
△：熱成形後のコーナーエッジ部のフィルムの曲率半径が２．０ｍｍで機能に影響を与えるような実害があるレベルのクラックが発生しないが、曲率半径が１．５ｍｍで機能に影響を与えるような実害があるレベルのクラックが発生する
×：熱成形後のコーナーエッジ部のフィルムの曲率半径が２．０ｍｍで機能に影響を与える実害があるレベルのクラックが発生する
【００４８】
＜樹脂組成物＞
[製造例１]
帝人（株）製  商品名：パンライトＣＭ−１０００  粘度平均分子量１５，５００Ｔｇ１４３℃の芳香族ポリカーボネート樹脂（Ａ−１）を用いた。
【００４９】
[製造例２]
温度計、撹拌機および還流冷却器の付いた反応器に、４８％水酸化ナトリウム水溶液３８４５部およびイオン交換水１８１８２部を仕込み、これに２，２−ビス（４−ヒドロキシ−３−メチルフェニル）プロパン１９９２部およびビスフェノールＡ２９９３部、ハイドロサルファイト８．３７部を溶解した後、塩化メチレン１０５６７部を加え、撹拌下、１５〜２５℃でホスゲン２０００部を約６０分かけて吹き込んだ。ホスゲンの吹き込み終了後、４８％水酸化ナトリウム水溶液８９７部およびｐ−ｔｅｒｔ−ブチルフェノール９３．２部を加え、撹拌を再開、乳化後トリエチルアミン５．３９部を加え、さらに２８〜３３℃で１時間撹拌して反応を終了した。反応終了後生成物を塩化メチレンで希釈して水洗した後、塩酸酸性にして水洗し、さらに水相の導電率がイオン交換水とほぼ同じになるまで水洗を繰り返し、ポリカーボネート樹脂の塩化メチレン溶液を得た。
【００５０】
次いで、この溶液を目開き０．３μｍのフィルターに通過させ、さらに軸受け部に異物取出口を有する隔離室付きニーダー中の温水に滴下、塩化メチレンを留去しながらポリカーボネート樹脂をフレーク化し、引続き該含液フレークを粉砕・乾燥してパウダーを得た。その後、該パウダーにトリス（２，４−ジ−ｔｅｒｔ−ブチルフェニル）ホスファイトを０．００２５重量％、ステアリン酸モノグリセリドを０．０５重量％となるように添加し、均一に混合した後、かかるパウダーをベント式二軸押出機[（株）神戸製鋼所製ＫＴＸ−４６]により脱気しながら溶融混錬し、粘度平均分子量が２０，０００、Ｔｇ１３５℃である変性ポリカーボネート樹脂（Ａ−２）を得た。
【００５１】
[製造例３]
温度計、撹拌機および還流冷却器の付いた反応器に、４８％水酸化ナトリウム水溶液３８４５部およびイオン交換水１８１８２部を仕込み、これに２，２−ビス（４−ヒドロキシ−３−メチルフェニル）プロパン３９８４部およびハイドロサルファイト８．３７部を溶解した後、塩化メチレン１０５６７部を加え、撹拌下、１５〜２５℃でホスゲン２０００部を約６０分かけて吹き込んだ。ホスゲンの吹き込み終了後、４８％水酸化ナトリウム水溶液８９７部およびｐ−ｔｅｒｔ−ブチルフェノール６９．９３部を加え、撹拌を再開、乳化後トリエチルアミン５．３９部を加え、さらに２８〜３３℃で１時間撹拌して反応を終了した。反応終了後生成物を塩化メチレンで希釈して水洗した後、塩酸酸性にして水洗し、さらに水相の導電率がイオン交換水とほぼ同じになるまで水洗を繰り返し、ポリカーボネート樹脂の塩化メチレン溶液を得た。
【００５２】
次いで、この溶液を目開き０．３μｍのフィルターに通過させ、さらに軸受け部に異物取出口を有する隔離室付きニーダー中の温水に滴下、塩化メチレンを留去しながらポリカーボネート樹脂をフレーク化し、引続き該含液フレークを粉砕・乾燥してパウダーを得た。その後、該パウダーにトリス（２，４−ジ−ｔｅｒｔ−ブチルフェニル）ホスファイトを０．００２５重量％、ステアリン酸モノグリセリドを０．０５重量％となるように添加し、均一に混合した後、かかるパウダーをベント式二軸押出機[（株）神戸製鋼所製ＫＴＸ−４６]により脱気しながら溶融混錬し、粘度平均分子量が２０，０００でＴｇ１２０℃の変性ポリカーボネート樹脂（Ａ−３）を得た。
【００５３】
[製造例４]
アクリル樹脂は、三菱レイヨン製  商品名：アクリペットＶＨ００１  Ｔｇ１１０℃（Ａ−４）を用いた。
【００５４】
[製造例５]
帝人（株）製  商品名：パンライトＬ−１２５０ＷＰ  粘度平均分子量２３，９００、Ｔｇ１４７℃の芳香族ポリカーボネート樹脂（Ａ−５）を用いた。
【００５５】
[製造例６]
有機系粒子として、以下のスチレン系粒子、アクリル系粒子を用いた。
スチレン系粒子は、綜研化学(株)社製ＳＸ３５０（平均粒径３．５μｍ）、綜研化学(株)社製ＳＨ５００（平均粒径５．０μｍ）、積水化成品工業(株)社製ＳＢＸ６（平均粒径６．０μｍ）、積水化成品工業(株)社製ＳＳＸ−３０２ＡＢＥ（平均粒径２．０μｍ）、積水化成品工業(株)社製ＳＳＸ−３０３ＡＢＥ（平均粒径３．０μｍ）、積水化成品工業(株)社製ＳＢＸ１２（平均粒径１２．０μｍ）、積水化成品工業(株)社製ＸＸ-１２ＣＴ（平均粒径０．８μｍ）を用いた。
アクリル系粒子は、綜研化学(株)社製ＭＸ８０Ｈ３ｗＴ（平均粒径０．８μｍ）、綜研化学(株)社製ＭＸ３００（平均粒径３．０μｍ）、積水化成品工業(株)社製ＭＢＸ０．８（平均粒径０．８μｍ）、積水化成品工業(株)社製ＭＢＸ２Ｈ（平均粒径２．５μｍ）を用いた。シリコーン系粒子は、信越シリコーン社製シリコンレジンパウダーＫＭＰ−７０２（平均粒径２．０μｍ）を用いた。
【００５６】
＜防眩フィルム＞
[実施例１〜１２、比較例１〜４]
表１に示す通り、防眩層を構成する成形材料Ａとして、熱可塑性樹脂Ａ-１に有機系粒子Ｉ、ＩＩを添加した成形材料Ａ、基材フィルムを構成する成形材料Ｂとして熱可塑性樹脂Ａ−１を、それぞれスクリュー径４０ｍｍの単軸押出機を用いて、シリンダー温度２８０℃の条件で、フィードブロック方式にて６５０ｍｍ幅のＴダイから押出し、冷却ロールに溶融樹脂の防眩層の一方の面をタッチさせて冷却した後、エッジトリミングして２層構造を有するフィルム幅４００ｍｍの防眩フィルムを作成した。防眩層厚みと総厚みは各押出機の吐出量と冷却ロールの巻取速度で適宜調整した。
【００５７】
[実施例１３]
防眩層を構成する熱可塑性樹脂をＡ−２に変更した以外は、実施例８と同様にして防眩フィルムを作成した。
【００５８】
[実施例１４]
防眩層を構成する熱可塑性樹脂をＡ−２に変更した以外は、実施例１と同様にして防眩フィルムを作成した。
【００５９】
[実施例１５]
防眩層を構成する熱可塑性樹脂をＡ−２に変更した以外は、実施例２と同様にして防眩フィルムを作成した。
【００６０】
[実施例１６]
防眩層を構成する熱可塑性樹脂をＡ−３に変更した以外は、実施例９と同様にして防眩フィルムを作成した。
【００６１】
[実施例１７]
防眩層を構成する熱可塑性樹脂をＡ−３に変更した以外は、実施例４と同様にして防眩フィルムを作成した。
【００６２】
[実施例１８]
防眩層を構成する熱可塑性樹脂をＡ−４に変更し、有機系粒子Ｉ、ＩＩの種類、平均粒径、添加比率を表１に示す通りに調整した以外は、実施例４と同様にして防眩フィルムを作成した。
【００６３】
[比較例５]
防眩層を構成する熱可塑性樹脂をＡ−５に変更した以外は、実施例８と同様にして防眩フィルムを作成した。
【００６４】
[比較例６]
防眩層を構成する熱可塑性樹脂Ａ-１に添加する有機系粒子の種類を表１に示す通り、１種類に変更した以外は、実施例５と同様にして防眩フィルムを作成した。
【００６５】
[比較例７]
紫外線硬化型樹脂（共栄社化学(株)社製ライトアクリレート）に硬化開始剤（チバ・スペシャルティ・ケミカルズ(株)社製ＩＲＧＡＣＵＲＥ１８４）５重量部、アクリル系粒子ＭＸ３００（綜研化学(株)社製  平均粒径３．０μｍ）１０重量部、レベリング剤（ビックケミー・ジャパン(株)社製ＢＹＫ−３３３）０．２重量部の組成物と溶媒（メチルイソブチルケトン）を１：１の割合で混合し調整したものを、実施例１と同様にして作成した成形材料Ｂである基材フィルム（Ａ−１）の上に乾燥後１０μｍとなるように塗工し、紫外線照射し硬化することで、防眩フィルムを作成した（Ａ−６）。
【００６６】
【表１Ａ】
2018128567.tif 000003
【００６７】
【表１Ｂ】
2018128567.tif 000004
【００６８】
【表２】
2018128567.tif 000005
【産業上の利用可能性】
【００６９】
本発明の防眩フィルムは、２種類の有機系粒子の種類や添加量を特定の組み合わせとすることで、防眩性、透明性、ギラツキ性を高度に両立できる。また、本発明によれば、さらに熱成形性に優れるため、ＯＡ・電子機器のディスプレイその中でも特にカーナビ前面板用途やタッチパネル、計器パネル、家電製品（洗濯機、電子レンジ等）のメンブレスイッチパネル等の各種工業用途に極めて有用であり、その奏する工業的効果は極めて大である。
【符号の説明】
【００７０】
１ ポリカーボネート樹脂
２ 熱可塑性樹脂
３ 有機系粒子
４ 基材フィルム
５ 防眩層
６ 作業台
７ 防眩フィルム
８ 蛍光灯２本
９ 観測点
１０ 入射角
１１ 反射角
【図１】
2018128567.tif 000006
【図２】
2018128567.tif 000007
【図３】
2018128567.tif 000008